プラスチック樹脂994~998重量と、下記の化学式1で表示されるリン酸亜鉛系ガラスパウダー02~04重量と、を含む医療モニター用抗菌ケース。前記リン酸亜鉛系ガラスパウダーは、真比重が245~255であることを特徴とする、請求項1に記載の医療モニター用抗菌ケース。前記リン酸亜鉛系ガラスパウダーは、バルク体積比重が078~082であることを特徴とする、請求項1に記載の医療モニター用抗菌ケース。前記プラスチック樹脂は、ABS樹脂acrylonitrilebutadienestyrenecopolymer、PP樹脂polypropyleneresin及びPC樹脂polycarbonateresinから選択される一つであることを特徴とする、請求項1に記載の医療モニター用抗菌ケース。前記リン酸亜鉛系ガラスパウダーは、平均粒度が3~5μmで、最大粒径が10~20μmであることを特徴とする、請求項1に記載の医療モニター用抗菌ケース。平面映像を表示する液晶パネルと、前記液晶パネルに面光を照射するバックライトユニットと、前記液晶パネルを露出させる開口部が形成された前面ケースと、前記前面ケースと結合され、前記液晶パネル及び前記バックライトユニットを取り囲む後面ケースと、を含み、前記前面ケース及び前記後面ケースは、プラスチック樹脂994~998重量と、下記の化学式1で表示されるリン酸亜鉛系ガラスパウダー02~04重量と、が含まれた材質であることを特徴とする医療モニター。前記リン酸亜鉛系ガラスパウダーは、真比重が245~255であることを特徴とする、請求項6に記載の医療モニター。前記リン酸亜鉛系ガラスパウダーは、バルク体積比重が078~082であることを特徴とする、請求項6に記載の医療モニター。前記プラスチック樹脂は、ABS樹脂acrylonitrilebutadienestyrenecopolymer、PP樹脂polypropyleneresin及びPC樹脂polycarbonateresinから選択される一つであることを特徴とする、請求項6に記載の医療モニター。前記リン酸亜鉛系ガラスパウダーは、平均粒度が3~5μmで、最大粒径が10~20μmであることを特徴とする、請求項6に記載の医療モニター用抗菌ケース。本発明の目的は、医療陣及び患者と頻繁に接触すると予想される医療用モニターの外観を構成するケースに抗菌力を与えることによって、より衛生的な診療環境と治療環境を提供することにある。このような目的を達成するための本発明は、プラスチック樹脂994~998重量と、下記の化学式1で表示されるリン酸亜鉛系ガラスパウダー02~04重量とを含む医療モニター用抗菌ケースを提供する。前記リン酸亜鉛系ガラスパウダーは、真比重Truespecificgravityが245~255で、バルク体積比重bulkspecificgravityが078~082であることが望ましい。前記プラスチック樹脂は、ABS樹脂acrylonitrilebutadienestyrenecopolymer、PP樹脂polypropyleneresin及びPC樹脂polycarbonateresinから選択される一つであることが望ましい。そして、本発明は、平面映像を表示する液晶パネルと、前記液晶パネルに面光を照射するバックライトユニットと、前記液晶パネルを露出させる開口部が形成された前面ケースと、前記前面ケースと結合され、前記液晶パネルと前記バックライトユニットを取り囲む後面ケースとを含み、前記前面ケース及び前記後面ケースは、プラスチック樹脂994~998重量と、前記化学式1で表示されるリン酸亜鉛系ガラスパウダー02~04重量とが含まれた材質である医療モニターを提供する。前記のような構成を有する本発明は、モニターケースに抗菌性を与え、医療陣及び患者と近接して使用されるモニターの表面での細菌の増殖を防止することによって、より衛生的な医療環境を提供するという効果をもたらす。以下、添付の図面を参照して本発明の医療用モニター用抗菌ケースについて説明する。本発明の長所、特徴及びそれらを達成する方法は、添付の図面と共に詳細に後述する各実施例を参照すると明確になるだろう。しかし、本発明は、以下で開示する各実施例に限定されるものではなく、互いに異なる多様な形態に具現可能である。ただし、本実施例は、本発明の開示を完全にし、本発明の属する技術分野で通常の知識を有する者に発明の範疇を完全に知らせるために提供されるものであって、本発明は、請求項の範疇によって定義されるものに過ぎない。明細書全体にわたって同一の参照符号は、同一の構成要素を示す。また、図面において、発明を構成する各構成要素の大きさは、明細書の明確性のために誇張して示したものであって、一つの構成要素が他の構成要素の内部に存在したり、連結されて設置されると記載された場合、前記一つの構成要素が前記他の構成要素と接して設置されてもよく、所定の隔離距離を置いて設置されてもよい。前記一つの構成要素が前記他の構成要素と隔離距離を置いて設置される場合は、前記一つの構成要素を前記他の構成要素に固定又は連結するための第3の手段に対する説明を省略することもできる。図1は、本発明に係る抗菌ケースを含む医療用モニターの斜視図で、図2は、本発明に係る抗菌ケースを含む医療用モニターの分離斜視図である。図1及び図2に示したように、本発明に係る医療用モニター100は、液晶パネル110と、前記液晶パネル110の後方に配置されるバックライトユニット120と、前記バックライトユニット120の後方に配置される駆動回路部130と、前記液晶パネル110を露出させる開口部142が形成された前面ケース140と、前記前面ケース140と結合され、前記液晶パネル110、前記バックライトユニット120及び前記駆動回路部130を取り囲む後面ケース150とを含む。そして、前記液晶パネル110は、強化ガラス180によって保護される。これは、典型的なLCDモニターの構成と言えるので、これについての詳細な説明は省略する。本発明は、このような医療用モニターの構成品のうち、外部に露出して医療陣及び患者と直接接触するようになるモニターケースに抗菌機能を与えることを特徴とする。モニターケースは、前面ケース140及び後面ケース150で構成されるが、本発明は、前面ケース140と後面ケース150の両方に抗菌性を与えることによって、患者及び医療陣と接触するモニターの外部全体に抗菌性を与えることを特徴とする。以下では、前面ケース140と後面ケース150をケースと総称する。本発明に係る医療モニター用抗菌ケースは、プラスチックレジンに少量のリン酸亜鉛系ガラスパウダーを混合して製造されることによって、表面にバクテリアなどの細菌が繁殖することを防止する。前記リン酸亜鉛系ガラスパウダーは、下記の化学式1で構成される。リン酸亜鉛系ガラスパウダーは、白色のパウダーとして存在し、真比重が245~255で、バルク体積比重が078~082で、平均粒度が3~5μmで、最大粒径が10~20μmであることが望ましい。前記リン酸亜鉛系ガラスパウダーは単一物singleproductであって、物質自体の安全性は以下の通りである。目に入ったとき及び肌に接触したときに害がなく、水で洗い流せばよい。粒度が過度に大きいと、ガラスパウダーがクラックポイントとして作用することによって耐久性を低下させるおそれがあり、また、ケースの表面品質の低下をもたらす。プラスチックレジンには、成形性、強度、耐久性、耐熱性などの特性が要求される。プラスチックレジンとして使用可能なプラスチック樹脂としては、ABS樹脂acrylonitrilebutadienestyrenecopolymer、PP樹脂polypropyleneresin、PC樹脂polycarbonateresinなどがある。ABS樹脂は、スチレンアクリロニトリルブタジエンの三つの成分からなるスチレン樹脂であって、一般に、加工しやすく、耐衝撃性が大きく、耐熱性が良いという特性を有する。ABS樹脂は、ポリエチレンに比べると、耐熱性80°に対して93°、耐衝撃性08に対して45である。ABS樹脂の製造法は、アクリロニトリルとブタジエンの混成重合体及びスチレンとブタジエンの混成重合体を混合ブレンドすることが一般的であって、それぞれの混成重合体の性質を同時に有する混合樹脂を得る。混成重合体の成分の組み合わせが異なると、製品の性能も微妙に変化するので、用途によって組み合わせを変える。PP樹脂は、石油化学工場でナフサを分解するときにエチレンと共に生じる。アイソタクチックisotactic構造を有するので、構造式のように、メチル基が同一方向に整然と配列されている。融点は165°Cで、荷重下での連続使用は110°Cで可能である。そして、密度は09~091で、結晶度は大きいが、成形後には70以下に低下するという特性を有する。PC樹脂は、ポリ炭酸エステルともいう。実用化された熱可塑性樹脂は、ビスフェノールAのポリ炭酸エステルである。透明でかつ優れた機械的性質特に耐衝撃性耐熱性耐寒性電気的性質を均衡のとれた状態で備えており、無毒でかつ自己消火性も有するエンジニアリングプラスチックである。ビスフェノールAとホスゲンの界面重縮合反応による溶剤法、ビスフェノールAとジフェニルカーボネートのエステル交換反応による溶融法の二つの製造法が工業的に用いられる。分子量は2万以上である。本発明に係る医療モニター用抗菌ケースは、ABS樹脂、PP樹脂及びPC樹脂から選択される一つのプラスチック樹脂994~998重量と、前記化学式1で表示されるリン酸亜鉛系ガラスパウダー02~04重量とを含んで構成される。溶融状態のプラスチック樹脂にリン酸亜鉛系ガラスパウダー粉末を添加して充分に撹拌し、リン酸亜鉛系ガラスパウダーを樹脂全体に均一に分布させた後、射出成形を通してモニター用ケースを製造する。ここで、溶融状態とは、完全な液体状態を意味するのではなく、流動性を有するため粉末が混合可能であり、射出成形を行える状態を意味する。リン酸亜鉛系ガラスパウダーは、プラスチック樹脂に抗菌性を与えるためのもので、機械的な物性に影響を与えないとともに、化学的に抗菌効果をもたらすことのできる範囲で添加しなければならない。リン酸亜鉛系ガラスパウダーをプラスチック樹脂の全体重量に対して02重量未満で添加すると、抗菌効果を発揮できなく、リン酸亜鉛系ガラスパウダーをプラスチック樹脂の全体重量に対して04重量を超えて添加すると、機械的な物性に変化をもたらすようになる。これは、添加されたリン酸亜鉛系ガラスパウダーがケースで欠陥として作用し、強度と耐久性を低下させるおそれがあるためである。また、リン酸亜鉛系ガラスパウダーの過量添加は、原価の上昇をもたらすので、抗菌性を発揮できる適正な量でリン酸亜鉛系ガラスパウダーを添加することが重要である。<実施例>純粋なABS樹脂比較例と、ABS樹脂に化学式1のリン酸亜鉛系ガラスパウダーを04重量混合した樹脂実施例で試片を製造し、JISZ2801定量分析方法によって抗菌力を実験した。実施例の樹脂は、溶融状態のABS樹脂996重量に対して化学式1のリン酸亜鉛系ガラスパウダーを04重量添加し、撹拌器で充分に撹拌した後、射出成形を通して試片を製造した。比較例の試片と実施例の試片に細菌EscherichiacoliNBRC3972を接種し、温度35°C±1°C、相対湿度90の環境で24時間定置した後、菌数を測定した。接種菌数は23×105/mlで、接種量は04mlにした。比較例の場合は細菌数Aが22×107/mlに増加し、実施例の場合は細菌数Bが66×103/mlに減少した。抗菌指数は、logA/B=log22×107/66×103=35であった。標準規定では、抗菌指数が20以上であるときに抗菌力を有すると見なす。したがって、本発明に係る亜鉛系ガラスパウダーを添加したABS樹脂は、EscherichiacoliNBRC3972に対して抗菌力を有することが分かる。従来の抗菌性のないモニターケースの場合は、表面に付着される各細菌が増殖するおそれがあり、患者及び医療陣と近接して使用される特性上、増殖した各細菌が患者及び医療陣に感染を起こすおそれがあった。本発明は、医療環境で使用されるモニターに抗菌性を与えることによって、より安全かつ衛生的な医療環境を提供できるという効果をもたらす。以上、添付の図面を参照して本発明の各実施例を説明したが、本発明は、前記各実施例に限定されるものではなく、互いに異なる多様な形態で製造可能である。また、本発明の属する技術分野で通常の知識を有する者であれば、本発明の技術的思想や必須な特徴を変更せずとも他の具体的な形態で実施可能であることを理解できるだろう。したがって、以上説明した各実施例は、全ての面で例示的なものであって、限定的なものでないことを理解しなければならない。